(57)【要約】【課題】第１６改正  日本薬局方  ７．０２  プラスチック医薬品容器試験法  ２．プラスチック製水性注射剤容器の規格  ２．１ポリエチレン製又はポリプロピレン製水性注射剤容器の（４）重金属、（５）鉛、（６）カドミウム、（７）強熱残分、（８）溶出物の試験項目を満足し、かつ、耐熱性、剛性、耐衝撃性、射出成形性及び透明性に優れた医療用プロピレン系樹脂組成物及びその成形品を提供する。【解決手段】プロピレン単独重合体又はプロピレンと含有量が２重量％以下のα−オレフィンとからなるプロピレン系共重合体であり、メルトフローレートが０．５〜１００ｇ／１０分であるプロピレン系重合体（Ａ）８０〜９９重量部と、スチレン・共役ジエンブロック共重合体の水素添加物（Ｂ）１〜２０重量部とからなるプロピレン系樹脂１００重量部に対して、造核剤を０．００５〜０．３重量部含有し、高圧蒸気滅菌して使用される医療用プロピレン系樹脂組成物。【選択図】なし【特許請求の範囲】
【請求項１】
プロピレン単独重合体又はプロピレンと含有量が２重量％以下のα−オレフィンとからなるプロピレン系共重合体であり、ＪＩＳ  Ｋ７２１０（２３０℃、２．１６ｋｇ荷重）に準拠したメルトフローレートが０．５〜１００ｇ／１０分であるプロピレン系重合体（Ａ）８０〜９９重量部と、スチレン・共役ジエンブロック共重合体の水素添加物（Ｂ）１〜２０重量部とからなるプロピレン系樹脂１００重量部に対して、造核剤を０．００５〜０．３重量部含有し、高圧蒸気滅菌して使用されることを特徴とする医療用プロピレン系樹脂組成物。
【請求項２】
造核剤が、下記式（１）で表される造核剤（ａ）０．０１〜０．３重量部、下記式（２）で表される造核剤（ｂ）０．０１〜０．３重量部及び下記式（３）で表される造核剤（ｃ）０．００５〜０．０３重量部からなる群から選択される少なくとも１種の造核剤であることを特徴とする請求項１に記載の医療用プロピレン系樹脂組成物。
【化１】
2018134121.tif 000015
（式中、Ｒ１は、直接結合、硫黄、炭素数１〜９のアルキレン又は炭素数２〜９のアルキリデンであり、Ｒ２及びＲ３は、同一又は異なって、それぞれ水素、炭素数１〜８のアルキル又は炭素数７〜９のアルキルアリールであり、ＭはＬｉ、Ｎａ、Ｋ、Ｍｇ、Ｃａ、Ｚｎ又はＡｌであり、ｎはＭの価数である。）
【化２】
2018134121.tif 000016
（式中、Ｒ１は、水素又は炭素数１〜４のアルキルであり、Ｒ２及びＲ３は、同一又は異なって、それぞれ水素又は炭素数１〜１２のアルキルであり、Ｍは、周期表第３族又は第４族の金属であり、Ｘは、Ｍが周期表第３族の金属である場合には、ＨＯ−であり、Ｍが周期表第４族の金属である場合には、Ｏ＝又は（ＨＯ）２−である。）
【化３】
2018134121.tif 000017
（式中、Ｒ１、Ｒ２及びＲ３は、互いに独立して、未置換の又は置換された炭化水素基である。）
【請求項３】
滅菌処理が、１００℃〜１３０℃の高圧蒸気滅菌である請求項１又は２に記載の医療用プロピレン系樹脂組成物。
【請求項４】
請求項１〜３のいずれか１項に記載のプロピレン系樹脂組成物を用いてなる医療用成形品。
【請求項５】
請求項４に記載の医療用成形品がキット製剤であることを特徴とするキット製剤。
【請求項６】
請求項５に記載のキット製剤がプレフィルドシリンジであることを特徴とするプレフィ
ルドシリンジ。
【発明の詳細な説明】
【技術分野】
【０００１】
本発明は、医療用プロピレン系樹脂組成物及びその成形品に関し、詳しくは医療用途向け薬剤、薬液保存容器のうち、特に、第１６改正  日本薬局方  ７．０２  プラスチック医薬品容器試験法  ２．プラスチック製水性注射剤容器の規格  ２．１ポリエチレン製又はポリプロピレン製水性注射剤容器の（４）重金属、（５）鉛、（６）カドミウム、（７）強熱残分、（８）溶出物の試験項目を満足する医療用成形品に適した医療用プロピレン系樹脂組成物及びその成形品に関する。
【背景技術】
【０００２】
プロピレン系重合体は、その優れた安全衛生性や成形加工性、力学特性、ガスバリヤー性の特徴を生かし、各種の医療器具に使用されている。特に近年、高レベルの安全衛生性が求められる薬剤や薬液の保存容器として、アンプルやバイアルの代替容器用材料に活用が散見されるようになり、その用途向け材料開発が積極的に行なわれている（例えば、特許文献１参照。）。
このような保存容器には、蒸気滅菌時の耐熱性、耐失透性、耐添加剤抽出性、水蒸気や酸素のガスバリヤー性が維持されることや、使用添加剤が保存薬剤、薬液に相互作用を及ぼさないことが必要であり、具体的には第１６改正  日本薬局方  ７．０２  プラスチック医薬品容器試験法  ２．プラスチック製水性注射剤容器の規格を満足することが必須要件である。
【０００３】
また、プロピレン系重合体は、剛性や耐熱性、ガスバリヤー性の点ではプロピレン単独重合体が、透明性や耐衝撃性の点ではエチレンとのランダム共重合体が好適であり、状況に応じて適宜選択的に用いられているが、保存容器に用いる場合、プロピレン系重合体のみでは、透明性や剛性の点において十分な性能を発揮させることが困難であるため、造核剤や中和剤を種々組み合わせて、必須性能の最適化が試みられてきた。
【０００４】
しかしながら、例えば、ソルビトール系透明造核剤を用いた場合には、耐添加剤抽出性や日本薬局方試験を満足せず、これらの用途には不適であった。また、芳香族カルボン酸系や有機リン酸系剛性造核剤を添加したものは、透明性の発現が十分ではなかったり、添加量を増やすと日本薬局方試験の強熱残分に満足すべき結果が得られなかった。日本薬局方試験に合格することを必須要件とする医療用途の例としては、薬液をあらかじめ充填してなるプレフィルドシリンジのようなキット製剤などが挙げられる。
この薬液をあらかじめ充填してなるキット製剤をポリプロピレンで製造することを検討し始めたのは、１９８０年代半ば頃からで（例えば、特許文献２参照。）、近年、プロピレン系重合体と、特定の核剤とからなる透明な注射筒又は透明な容器に薬剤液を充填してなる製剤（例えば、特許文献３参照。）に関する検討がなされている。
２０１４年７月１日より日本もＰＩＣ／Ｓ（医薬品査定協定・医薬品査察協同スキーム（The Pharmaceutical Inspection Convention and Pharmaceutical Inspection Co-operation Scheme : PIC/S ））に加盟したことにより、世界標準レベルの管理や滅菌強度等が今後は必要となり、より高温下での滅菌に対応可能な材料が求められている。しかしながら、滅菌後に日本薬局方記載の透過率５５％以上を満足する高い透明性を有し、耐熱性及び剛性と耐衝撃性に優れ、日本薬局方試験に合格し、薬剤、薬液の保存容器として満足し得る成形品が得られていないのが現状である。
一方、優れた透明性、耐衝撃性、耐熱性、剛性を両立し、同時に成形加工時のヤケ異物発生の少ないプロピレン系樹脂組成物及び成形品を提供することを目的として、α−オレフィン含有量が１重量％未満のプロピレン系（共）重合体と特定のプロピレン−エチレンブロック共重合体とからなるプロピレン系樹脂に造核剤を含有する医療用プロピレン系樹脂組成物や、α−オレフィン含有量が０以上５重量％未満のプロピレン系重合体、スチレン系エラストマー又はその水素添加物及び特定の透明核剤を含有するプロピレン系樹脂組成物の材料開発が行なわれている（例えば、特許文献４、５参照。）。特許文献４、５には、得られた成形品は、上記優れた特性を求められる多くの用途、例えば輸液バッグ、プレフィルドシリンジ、キット製剤等の医薬品容器に適用可能であることが記載されている。
【先行技術文献】
【特許文献】
【０００５】
【特許文献１】特開平１−１７８５４１号公報
【特許文献２】特開昭６２−１９４８６６号公報
【特許文献３】特開平５−２２２０７８号公報
【特許文献４】特開２０１６−１２１２１９号公報
【特許文献５】特開２０１３−２１６８１４号公報
【発明の概要】
【発明が解決しようとする課題】
【０００６】
本発明の目的は、上記問題点に鑑み、第１６改正  日本薬局方  ７．０２  プラスチック医薬品容器試験法  ２．プラスチック製水性注射剤容器の規格  ２．１ポリエチレン製又はポリプロピレン製水性注射剤容器の（４）重金属、（５）鉛、（６）カドミウム、（７）強熱残分、（８）溶出物の試験項目を満足し、かつ、耐熱性、剛性、耐衝撃性、射出成形性及び透明性に優れた医療用プロピレン系樹脂組成物及びその成形品を提供することにある。
【課題を解決するための手段】
【０００７】
本発明者は、上記課題を解決すべく鋭意検討した結果、プロピレン系重合体とスチレン・共役ジエンブロック共重合体の水素添加物からなる特定のプロピレン系樹脂に対して、造核剤を特定量含有させることにより、日本薬局方の試験項目を満足して、耐熱性、剛性、耐衝撃性、射出成形性及び透明性に優れた高圧蒸気滅菌される医療用プロピレン系樹脂組成物及びその成形品を得ることができることを見出し、本発明を完成した。
【０００８】
すなわち、プロピレン単独重合体又はプロピレンと含有量が２重量％以下のα−オレフィンとからなるプロピレン系共重合体であり、ＪＩＳ  Ｋ７２１０（２３０℃、２．１６ｋｇ荷重）に準拠したメルトフローレート（以下、ＭＦＲと略称することがある。）が０．５〜１００ｇ／１０分であるプロピレン系重合体（Ａ）８０〜９９重量部と、スチレン・共役ジエンブロック共重合体の水素添加物（Ｂ）１〜２０重量部とからなるプロピレン系樹脂１００重量部に対して、造核剤を０．００５〜０．３重量部含有し、高圧蒸気滅菌して使用されることを特徴とする医療用プロピレン系樹脂組成物が提供される。
【０００９】
また、本発明の第２の発明によれば、第１の発明において造核剤が、下記式（１）で表される造核剤（ａ）０．０１〜０．３重量部  、下記式（２）で表される造核剤（ｂ）０．０１〜０．３重量部  及び下記式（３）で表される造核剤（ｃ）０．００５〜０．０３重量部からなる群から選択される少なくとも１種の造核剤であることを特徴とする医療用プロピレン系樹脂組成物が提供される。
【００１０】
【化１】
2018134121.tif 000002
（式中、Ｒ１は、直接結合、硫黄、炭素数１〜９のアルキレン又は炭素数２〜９のアルキリデンであり、Ｒ２及びＲ３は、同一又は異なって、それぞれ水素、炭素数１〜８のアルキル又は炭素数７〜９のアルキルアリールであり、ＭはＬｉ、Ｎａ、Ｋ、Ｍｇ、Ｃａ、Ｚｎ又はＡｌであり、ｎはＭの価数である。）
【００１１】
【化２】
2018134121.tif 000003
（式中、Ｒ１は、水素又は炭素数１〜４のアルキルであり、Ｒ２及びＲ３は、同一又は異なって、それぞれ水素又は炭素数１〜１２のアルキルであり、Ｍは、周期表第３族又は第４族の金属であり、Ｘは、Ｍが周期表第３族の金属である場合には、ＨＯ−であり、Ｍが周期表第４族の金属である場合には、Ｏ＝又は（ＨＯ）２−である。）
【００１２】
【化３】
2018134121.tif 000004
（式中、Ｒ１、Ｒ２及びＲ３は、互いに独立して、未置換の又は置換された炭化水素基である。）
【００１３】
また、本発明の第３の発明によれば、第１又は２の発明において、滅菌処理が、１００℃〜１３０℃の高圧蒸気滅菌である医療用プロピレン系樹脂組成物が提供される。
【００１４】
また、本発明の第４の発明によれば、第１〜３のいずれかの発明のプロピレン系樹脂組成物を用いてなる医療用成形品が提供される。
【００１５】
また、本発明の第５の発明によれば、第４の発明の医療用成形品がキット製剤であることを特徴とするキット製剤が提供される。
また、本発明の第６の発明によれば、第５の発明のキット製剤がプレフィルドシリンジであることを特徴とするプレフィルドシリンジが提供される。
【発明の効果】
【００１６】
本発明の医療用プロピレン系樹脂組成物及びその成形品は、第１６改正  日本薬局方  ７．０２  プラスチック医薬品容器試験法  ２．プラスチック製水性注射剤容器の規格  ２．１ポリエチレン製又はポリプロピレン製水性注射剤容器の（４）重金属、（５）鉛、（６）カドミウム、（７）強熱残分、（８）溶出物の試験項目を満足し、かつ、耐熱性、剛性、耐衝撃性、射出成形性及び透明性に優れ、高圧蒸気滅菌後も優れた透明性を有するものである。
【発明を実施するための形態】
【００１７】
本発明は、プロピレン単独重合体又はプロピレンと含有量が２重量％以下のα−オレフィンとからなるプロピレン系共重合体であり、ＭＦＲが０．５〜１００ｇ／１０分であるプロピレン系重合体（Ａ）８０〜９９重量部と、スチレン・共役ジエンブロック共重合体の水素添加物（Ｂ）１〜２０重量部とからなるプロピレン系樹脂１００重量部に対して、造核剤を０．００５〜０．３重量部含有し、高圧蒸気滅菌して使用されることを特徴とする医療用プロピレン系樹脂組成物であり、これより得られる成形品、特にキット製剤に有用である。以下、組成物の構成成分、組成物の製造方法、成形品等について詳細に説明する。
【００１８】
［１］組成物の構成成分
１．プロピレン系樹脂
（Ａ）プロピレン系重合体
本発明の医療用プロピレン系樹脂組成物に用いられる（Ａ）プロピレン系重合体は、プロピレン単独重合体、プロピレンと含有量が２重量％以下のα−オレフィンとからなるプロピレン系共重合体又はこれらの混合物であってもよい。
（Ａ）プロピレン系重合体は、オートクレーブ滅菌時などの耐熱性の観点では単独重合体が望ましく、透明性の観点ではプロピレンとα−オレフィンとからなる共重合体、特にランダム共重合体が望ましい。共重合に用いられるα−オレフィンは、プロピレンを除く炭素数２〜２０のα−オレフィンがあげられ、例えばエチレン、ブテン−１、ヘキセン−１、オクテン−１等を例示できる。プロピレンと共重合されるα−オレフィンは一種類でも二種類以上用いてもよい。このうちエチレン、ブテン−１が好適である。より好ましくはエチレンが好適である。また、これらプロピレン系重合体は、二種以上混合して使用してもよい。また、α−オレフィンの含有量が２重量％以下であると耐熱性の観点から、使用に好適なものとなる。
プロピレン系共重合体の具体的な例としては、プロピレン−エチレン共重合体、プロピレン−ブテン−１共重合体、プロピレン−ヘキセン−１共重合体、プロピレン−オクテン−１共重合体、プロピレン−エチレン−ブテン−１共重合体、プロピレン−エチレン−ヘキセン−１共重合体、プロピレン−ブテン−１−オクテン−１共重合体などのような、共単量体を任意に若干量組み合わせた二元又は三元共重合体が例示できる。
【００１９】
医療用途では、滅菌処理されることが一般的で、具体的には、高圧蒸気滅菌処理、放射線滅菌処理、エチレンオキサイドガス（ＥＯＧ）による滅菌処理、紫外線滅菌処理などが行なわれる。本発明では高圧蒸気滅菌されることを想定しており、好ましい高圧蒸気滅菌処理は１００℃〜１３０℃の高圧蒸気滅菌であり、高圧蒸気滅菌の理想としては、１２１℃で２０分間のオーバーキルと呼ばれる高圧蒸気滅菌である。この処理が行われる場合、好ましいプロピレン系重合体は、プロピレン単独重合体又はプロピレンと含有量が２重量％以下のα−オレフィンとからなるプロピレン系共重合体である。エチレン含有量の少ないランダム共重合体を用いると高圧蒸気滅菌処理で変形しにくいので好ましい。また、高圧蒸気滅菌処理される場合は、滅菌前に比べ透明性が低下しやすく、低下しにくいものが好ましい。
【００２０】
本発明で用いられるプロピレン系重合体（Ａ）のα−オレフィン含有量は、２重量％以下であり、１．５重量％以下が好ましく、１重量％以下がより好ましく、０．５重量％以下がさらに好ましく、０重量％が最も好ましい。α−オレフィンの含有量が２重量％以下であると、剛性が向上し、オートクレーブ滅菌処理の際に変形を起こしにくいので好ましい。  
ここで、プロピレン及びα−オレフィンの各含有量は、下記の条件の１３Ｃ−ＮＭＲ法によって計測される値である。
装置：日本電子社製  ＪＥＯＬ−ＧＳＸ２７０
濃度：３００ｍｇ／２ｍＬ
溶媒：オルソジクロロベンゼン
【００２１】
また、本発明で用いられるプロピレン系重合体（Ａ）がプロピレン単独重合体の場合は、アイソタクチックペンタッド分率０．９０以上が好ましく、より好ましくは０．９４以上である。アイソタクチックペンタッド分率が０．９０以上であると、剛性やバリアー性が優れるので好ましい。ここで、アイソタクチックペンタッド分率は、１３Ｃ−ＮＭＲを用いたプロトンデカップリング法で測定する値である。
【００２２】
本発明で用いられるプロピレン系重合体（Ａ）は、ＭＦＲが０．５〜１００ｇ／１０分の範囲のものであり、１〜５０ｇ／１０分が好ましく、２〜３０ｇ／１０分がさらに好ましい。メルトフローレート（ＭＦＲ）が０．５ｇ／１０分以上であると、成形加工性、特に射出成形性が向上し製品として満足できるものが得られやすくなる。また、１００ｇ／１０分以下であると、機械的強度が向上し好ましい。
【００２３】
プロピレン系重合体（Ａ）の製造方法としては、特に限定されないが、立体規則性触媒を使用する重合法が好ましい。立体規則性触媒としては、チーグラー触媒やメタロセン触媒などが挙げられる。チーグラー触媒を使用してプロピレンを単独重合又はプロピレンとα−オレフィンとを共重合することによってチーグラー系プロピレン系重合体を製造することができる。メタロセン触媒を使用してプロピレンを単独重合又はプロピレンとα−オレフィンとを共重合することによってメタロセン系プロピレン系重合体を製造することができる。
【００２４】
チーグラー触媒としては、三塩化チタン、四塩化チタン、トリクロロエトキシチタン等のハロゲン化チタン化合物、前記ハロゲン化チタン化合物とハロゲン化マグネシウムに代表されるマグネシウム化合物との接触物等の遷移金属成分とアルキルアルミニウム化合物又はそれらのハロゲン化物、水素化物、アルコキシド等の有機金属成分との２成分系触媒、更にそれらの成分に窒素、炭素、リン、硫黄、酸素、ケイ素等を含む電子供与性化合物を加えた３成分系触媒が挙げられる。
【００２５】
メタロセン触媒としては、（ｉ）シクロペンタジエニル骨格を有する配位子を含む周期表第４族の遷移金属化合物（いわゆるメタロセン化合物）と、（ｉｉ）メタロセン化合物と反応して安定なイオン状態に活性化しうる助触媒と、必要により、（ｉｉｉ）有機アルミニウム化合物とからなる触媒であり、公知の触媒はいずれも使用できる。メタロセン化合物は、好ましくはプロピレンの立体規則性重合が可能な架橋型のメタロセン化合物であり、より好ましくはプロピレンのアイソ規則性重合が可能な架橋型のメタロセン化合物である。
【００２６】
（ｉ）メタロセン化合物としては、例えば、特開昭６０−３５００７号、特開昭６１−１３０３１４号、特開昭６３−２９５６０７号、特開平１−２７５６０９号、特開平２−４１３０３号、特開平２−１３１４８８号、特開平２−７６８８７号、特開平３−１６３０８８号、特開平４−３００８８７号、特開平４−２１１６９４号、特開平５−４３６１６号、特開平５−２０９０１３号、特開平６−２３９９１４号、特表平７−５０４９３４号、特開平８−８５７０８号の各公報に開示されている。
【００２７】
更に、具体的には、メチレンビス（２−メチルインデニル）ジルコニウムジクロリド、エチレンビス（２−メチルインデニル）ジルコニウムジクロリド、エチレン１，２−（４−フェニルインデニル）（２−メチル−４−フェニル−４Ｈ−アズレニル）ジルコニウムジクロリド、イソプロピリデン（シクロペンタジエニル）（フルオレニル）ジルコニウムジクロリド、イソプロピリデン（４−メチルシクロペンタジエニル）（３−ｔ−ブチルインデニル）ジルコニウムジクロリド、ジメチルシリレン（２−メチル−４−ｔ−ブチル−シクロペンタジエニル）（３’−ｔ−ブチル−５’−メチル−シクロペンタジエニル）ジルコニウムジクロリド、ジメチルシリレンビス（インデニル）ジルコニウムジクロリド、ジメチルシリレンビス（４，５，６，７−テトラヒドロインデニル）ジルコニウムジクロリド、ジメチルシリレンビス［１−（２−メチル−４−フェニルインデニル）］ジルコニウムジクロリド、ジメチルシリレンビス［１−（２−エチル−４−フェニルインデニル）］ジルコニウムジクロリド、ジメチルシリレンビス［４−（１−フェニル−３−メチルインデニル）］ジルコニウムジクロリド、ジメチルシリレン（フルオレニル）ｔ−ブチルアミドジルコニウムジクロリド、メチルフェニルシリレンビス［１−（２−メチル−４，（１−ナフチル）−インデニル）］ジルコニウムジクロリド、ジメチルシリレンビス［１−（２−メチル−４，５−ベンゾインデニル）］ジルコニウムジクロリド、ジメチルシリレンビス［１−（２−メチル−４−フェニル−４Ｈ−アズレニル）］ジルコニウムジクロリド、ジメチルシリレンビス［１−（２−エチル−４−（４−クロロフェニル）−４Ｈ−アズレニル）］ジルコニウムジクロリド、ジメチルシリレンビス［１−（２−エチル−４−ナフチル−４Ｈ−アズレニル）］ジルコニウムジクロリド、ジフェニルシリレンビス［１−（２−メチル−４−（４−クロロフェニル）−４Ｈ−アズレニル）］ジルコニウムジクロリド、ジメチルシリレンビス［１−（２−エチル−４−（３−フルオロビフェニリル）−４Ｈ−アズレニル）］ジルコニウムジクロリド、ジメチルゲルミレンビス［１−（２−エチル−４−（４−クロロフェニル）−４Ｈ−アズレニル）］ジルコニウムジクロリド、ジメチルゲルミレンビス［１−（２−エチル−４−フェニルインデニル）］ジルコニウムジクロリドなどのジルコニウム化合物が例示できる。上記において、ジルコニウムをチタニウム、ハフニウムに置き換えた化合物も同様に使用できる。場合によっては、ジルコニウム化合物とハフニウム化合物等の混合物を使用することもできる。また、クロリドは他のハロゲン化合物、メチル、イソブチル、ベンジル等の炭化水素基、ジメチルアミド、ジエチルアミド等のアミド、メトキシ、フェノキシ等のアルコキシ、ヒドリド等に置き換えることができる。
これらの内、インデニル又はアズレニルを珪素又はゲルミルで架橋したメタロセン化合物が好ましい。
【００２８】
また、メタロセン化合物は、無機又は有機化合物の担体に担持して使用してもよい。担体としては、無機又は有機化合物の多孔質化合物が好ましく、具体的には、イオン交換性層状珪酸塩、ゼオライト、ＳｉＯ２、Ａｌ２Ｏ３、シリカアルミナ、ＭｇＯ、ＺｒＯ２、ＴｉＯ２、Ｂ２Ｏ３、ＣａＯ、ＺｎＯ、ＢａＯ、ＴｈＯ２、等の無機化合物、多孔質のポリオレフィン、スチレン・ジビニルベンゼン共重合体、オレフィン・アクリル酸共重合体等からなる有機化合物、又はこれらの混合物が挙げられる。
【００２９】
（ｉｉ）メタロセン化合物と反応して安定なイオン状態に活性化しうる助触媒としては、有機アルミニウムオキシ化合物（例えば、アルミノキサン化合物）、イオン交換性層状珪酸塩、ルイス酸、ホウ素含有化合物、イオン性化合物、フッ素含有有機化合物等が挙げられる。
【００３０】
（ｉｉｉ）有機アルミニウム化合物としては、トリエチルアルミニウム、トリイソプロピルアルミニウム、トリイソブチルアルミニウム等のトリアルキルアルミニウム、ジアルキルアルミニウムハライド、アルキルアルミニウムセスキハライド、アルキルアルミニウムジハライド、アルキルアルミニウムハイドライド、有機アルミニウムアルコキサイド等が挙げられる。
【００３１】
プロピレン系重合体の製造方法としては、上記触媒の存在下に、不活性溶媒を用いたスラリー法、溶液法、実質的に溶媒を用いない気相法や、又は重合モノマーを溶媒とするバルク重合法等の重合方法が挙げられる。
例えば、スラリー重合法の場合には、ｎ−ブタン、イソブタン、ｎ−ペンタン、イソペンタン、ヘキサン、ヘプタン、オクタン、シクロヘキサン、ベンゼン、トルエン、キシレン等の不活性炭化水素又は液状モノマー中で行うことができる。重合温度は、通常−８０〜１５０℃であり、好ましくは４０〜１２０℃である。重合圧力は、１〜６０気圧（０．１０〜６．０８ＭＰａ）が好ましく、また得られるプロピレン系重合体（Ａ）の分子量の調節は、水素又は他の公知の分子量調整剤で行うことができる。重合は連続式又はバッチ式反応で行い、その条件は通常用いられている条件でよい。さらに重合反応は一段で行ってもよく、多段で行ってもよい。
【００３２】
（Ｂ）スチレン・共役ジエンブロック共重合体の水素添加物
本発明で用いられる、スチレン・共役ジエンブロック共重合体の水素添加物（Ｂ）は、共役ジエンとして、ブタジエン、イソプレン等を使用したブロック共重合体の水素添加物であり、例えば、スチレン−エチレン−ブチレン−スチレンブロック共重合体（ＳＥＢＳ）やスチレン−エチレン−プロピレン−スチレンブロック共重合体（ＳＥＰＳ）、スチレン−エチレン−プロピレンブロック共重合体（ＳＥＰ）の他、スチレンとブタジエン及びイソプレンとの併用ブロック共重合体の水素添加物等が挙げられる。ここでスチレンコモノマー成分としては、α−メチルスチレンやｐ−メチルスチレン等のスチレン誘導体を使用することもできる。また、水素添加率が９０モル％以上、好ましくは９５モル％以上である。
【００３３】
共役ジエンモノマーとしてブタジエンが用いられる場合、ポリブタジエンブロックにおける１，２−結合量の割合は２０重量％以上、８０重量％以下、好ましくは３０重量％以上、６０重量％以下であることが望ましい。
【００３４】
スチレン・共役ジエンブロック共重合体の水素添加物のスチレンの含有量は好ましくは２０重量％以下であり、より好ましくは１５重量％以下であり、さらに好ましくは１３重量％以下である。スチレン含有量が２０重量％以下である場合、プロピレン系重合体（Ａ）との相溶性が良好で、透明性に優れた材料を得ることが出来る。
【００３５】
スチレン・共役ジエンブロック共重合体の水素添加物としては市販品を使用することもできる。具体的なものとしては、クレイトンＧ１６４５Ｍ（商品名、クレイトンポリマー社製）、セプトン７３３１Ｆ（商品名、（株）クラレ製）、タフテックＨ１０６２Ｗ（商品名、旭化成ケミカルズ（株）製）、タフテックＨ１２２１Ｗ（商品名、旭化成ケミカルズ（株）製）などが挙げられる。
【００３６】
両者の含有割合は、プロピレン系重合体（Ａ）が８０〜９９重量部でスチレン・共役ジエンブロック共重合体の水素添加物（Ｂ）が１〜２０重量部の範囲であり、好ましくは、プロピレン系重合体（Ａ）が８３〜９７重量部でスチレン・共役ジエンブロック共重合体の水素添加物（Ｂ）が３〜１７重量部の範囲であり、さらに好ましくは、プロピレン系重合体（Ａ）が８５〜９５重量部でスチレン・共役ジエンブロック共重合体の水素添加物（Ｂ）が５〜１５重量部の範囲である。この範囲であると、剛性、耐衝撃性、耐熱性及び高圧蒸気滅菌後の透明性のバランスに優れる。
【００３７】
２．造核剤
本発明の医療用プロピレン系樹脂組成物に用いられる造核剤の含有量は、プロピレン系重合体（Ａ）とスチレン・共役ジエンブロック共重合体の水素添加物（Ｂ）からなるプロピレン系樹脂１００重量部に対して、０．００５〜０．３重量部の範囲である。０．００５重量部以上であれば透明性が十分に発現され、０．３重量部以下であると、第１６改正  日本薬局方  ７．０２  プラスチック医薬品容器試験法  ２．プラスチック製水性注射剤容器の規格  ２．１ポリエチレン製又はポリプロピレン製水性注射剤容器の試験に合格になる可能性があるだけでなく費用対前記効果（コスト・パフォーマンス）の点から有利である。
この様な造核剤としては、以下に示す造核剤（ａ）〜（ｃ）であることが望ましい。
選択的に用いられる造核剤（ａ）は、式（１）で表される有機リン酸金属塩化合物である。
【００３８】
【化４】
2018134121.tif 000005
【００３９】
（式中、Ｒ１は、直接結合、硫黄、炭素数１〜９のアルキレン又は炭素数２〜９のアルキリデンであり、Ｒ２及びＲ３は、同一又は異なって、それぞれ水素、炭素数１〜８のアルキル又は炭素数７〜９のアルキルアリールであり、ＭはＬｉ、Ｎａ、Ｋ、Ｍｇ、Ｃａ、Ｚｎ又はＡｌであり、ｎはＭの価数である。）
【００４０】
式（１）で表される有機リン酸金属塩化合物の具体例としては、ナトリウム−２，２’−メチレン−ビス（４，６−ジ−ｔ−ブチルフェニル）フォスフェート、ナトリウム−２，２’−エチリデン−ビス（４，６−ジ−ｔ−ブチルフェニル）フォスフェート、ナトリウム−２，２’−メチレン−ビス（４−キュミル−６−ｔ−ブチルフェニル）フォスフェート、リチウム−２，２’−メチレン−ビス（４，６−ジ−ｔ−ブチルフェニル）フォスフェート、リチウム−２，２’−エチリデン−ビス（４，６−ジ−ｔ−ブチルフェニル）フォスフェート、リチウム−２，２’−メチレン−ビス（４−キュミル−６−ｔ−ブチルフェニル）フォスフェート、ナトリウム−２，２’−エチリデン−ビス（４−ｉ−プロピル−６−ｔ−ブチルフェニル）フォスフェート、リチウム−２，２’−メチレン−ビス（４−メチル−６−ｔ−ブチルフェニル）フォスフェート、リチウム−２，２’−メチレン−ビス（４−エチル−６−ｔ−ブチルフェニル）フォスフェート、ナトリウム−２，２’−ブチリデン−ビス（４，６−ジ−メチルフェニル）フォスフェート、ナトリウム−２，２’−ブチリデン−ビス（４，６−ジ−ｔ−ブチルフェニル）フォスフェート、ナトリウム−２，２’−ｔ−オクチルメチレン−ビス（４，６−ジ−メチルフェニル）フォスフェート、ナトリウム−２，２’−ｔ−オクチルメチレン−ビス（４，６−ジ−ｔ−ブチルフェニル）フォスフェート、ナトリウム−２，２’−メチレン−ビス（４−メチル−６−ｔ−ブチルフェニル）フォスフェート、ナトリウム−２，２’−メチレン−ビス（４−エチル−６−ｔ−ブチルフェニル）フォスフェート、ナトリウム（４，４’−ジメチル−６，６’−ジ−ｔ−ブチル−２，２’−ビフェニル）フォスフェート、ナトリウム−２，２’−エチリデン−ビス（４−ｓ−ブチル−６−ｔ−ブチルフェニル）フォスフェート、ナトリウム−２，２’−メチレン−ビス（４，６−ジ−メチルフェニル）フォスフェート、ナトリウム−２，２’−メチレン−ビス（４，６−ジ−エチルフェニル）フォスフェート、カリウム−２，２’−エチリデン−ビス（４，６−ジ−ｔ−ブチルフェニル）フォスフェート、カルシウム−ビス［２，２’−メチレン−ビス（４，６−ジ−ｔ−ブチルフェニル）フォスフェート］、マグネシウム−ビス［２，２’−メチレン−ビス（４，６−ジ−ｔ−ブチルフェニル）フォスフェート］、ジンク−ビス［２，２’−メチレン−ビス（４，６−ジ−ｔ−ブチルフェニル）フォスフェート］、アルミニウム−トリス［２，２’−メチレン−ビス（４，６−ジ−ｔ−ブチルフェニル）フォスフェート］、カルシウム−ビス［２，２’−メチレン−ビス−（４−メチル−６−ｔ−ブチルフェニル）フォスフェート］、カルシウム−ビス［２，２’−エチリデン−ビス（４，６−ジ−ｔ−ブチルフェニル）フォスフェート］、カルシウム−ビス［２，２’−チオビス（４−メチル−６−ｔ−ブチルフェニル）フォスフェート］、カルシウム−ビス［２，２’−チオビス（４−エチル−６−ｔ−ブチルフェニル）フォスフェート］、カルシウム−ビス［２，２’−チオビス（４，６−ジ−ｔ−ブチルフェニル）フォスフェート］、マグネシウム−ビス［２，２’−チオビス（４，６−ジ−ｔ−ブチルフェニル）フォスフェート］、マグネシウム−ビス［２，２’−チオビス（４−ｔ−オクチルフェニル）フォスフェート］、カルシウム−ビス［（４，４’−ジメチル−６，６’−ジ−ｔ−ブチル−２，２’−ビフェニル）フォスフェート］、マグネシウム−ビス［２，２’−エチリデン−ビス（４，６−ジ−ｔ−ブチルフェニル）フォスフェート］、アルミニウム−トリス［２，２’−エチリデン−ビス（４，６−ジ−ｔ−ブチルフェニル）フォスフェート］及びこれらの２種以上の混合物を例示することができる。これらのうち特に、ナトリウム−２，２’−メチレン−ビス（４，６−ジ−ｔ−ブチルフェニル）フォスフェートが好ましい。
この様な造核剤（ａ）としては、市販のものを用いることができる。具体的には、（株）ＡＤＥＫＡ製商品名：アデカスタブＮＡ−１１を挙げることができる。
【００４１】
選択的に用いられる造核剤（ａ）の含有量は、プロピレン系重合体（Ａ）とスチレン・共役ジエンブロック共重合体の水素添加物（Ｂ）からなるプロピレン系樹脂１００重量部に対して、０．０１〜０．３重量部の範囲が好ましく、０．０１〜０．２重量部の範囲がより好ましい。０．０１重量部以上であれば十分な効果が得られ、０．３重量部以下である範囲は、費用対効果（コスト・パフォーマンス）の点から有利である。
【００４２】
選択的に用いられる造核剤（ｂ）は、式（２）で表される芳香族燐酸エステル類である。
【００４３】
【化５】
2018134121.tif 000006
【００４４】
（式中、Ｒ１は、水素又は炭素数１〜４のアルキルであり、Ｒ２及びＲ３は、同一又は異なって、それぞれ水素又は炭素数１〜１２のアルキルであり、Ｍは、周期表第３族又は第４族の金属であり、Ｘは、Ｍが周期表第３族の金属である場合には、ＨＯ−であり、Ｍが周期表第４族の金属である場合には、Ｏ＝又は（ＨＯ）２−である。）
【００４５】
式（２）で表される芳香族燐酸エステル類の具体例としては、例えば、ヒドロキシアルミニウム−ビス［２，２’−メチレン−ビス（４，６−ジメチルフェニル）フォスフェート］、ヒドロキシアルミニウム−ビス［２，２’−エチリデン−ビス（４，６−ジメチルフェニル）フォスフェート］、ヒドロキシアルミニウム−ビス［２，２’−メチレン−ビス（４，６−ジエチルフェニル）フォスフェート］、ヒドロキシアルミニウム−ビス［２，２’−エチリデン−ビス（４，６−ジエチルフェニル）フォスフェート］、ヒドロキシアルミニウム−ビス［２，２’−メチレン−ビス（４，６−ジ−ｔ−ブチルフェニル）フォスフェート］、ヒドロキシアルミニウム−ビス［２，２’−エチリデン−ビス（４，６−ジ−ｔ−ブチルフェニル）フォスフェート］、ヒドロキシアルミニウム−ビス［２，２’−メチレン−ビス（４−メチル−６−ｔ−ブチルフェニル）フォスフェート］、ヒドロキシアルミニウム−ビス［２，２’−エチリデン−ビス（４−メチル−６−ｔ−ブチルフェニル）フォスフェート］、ヒドロキシアルミニウム−ビス［２，２’−メチレン−ビス（４−エチル−６−ｔ−ブチルフェニル）フォスフェート］、ヒドロキシアルミニウム−ビス［２，２’−エチリデン−ビス（４−エチル−６−ｔ−ブチルフェニル）フォスフェート］、ヒドロキシアルミニウム−ビス［２，２’−メチレン−ビス（４−ｉ−プロピル−６−ｔ−ブチルフェニル）フォスフェート］、ヒドロキシアルミニウム−ビス［２，２’−エチリデン−ビス（４−ｉ−プロピル−６−ｔ−ブチルフェニル）フォスフェート］等が挙げられ、好ましくは、ヒドロキシアルミニウム−ビス［２，２’−メチレン−ビス（４，６−ジ−ｔ−ブチルフェニル）フォスフェート］、ヒドロキシアルミニウム−ビス［２，２’−エチリデン−ビス（４，６−ジ−ｔ−ブチルフェニル）フォスフェート］及びこれらの２種以上の混合物を例示することができる。
【００４６】
式（２）で表される芳香族燐酸エステル類は、有機アルカリ金属塩と併用させることが効果的である。
該有機アルカリ金属塩とは、アルカリ金属カルボン酸塩、アルカリ金属β−ジケトナート及びアルカリ金属β−ケト酢酸エステル塩からなる群より選択される少なくとも一種の有機アルカリ金属塩を示すことができる。
該有機アルカリ金属塩を構成するアルカリ金属としては、リチウム、ナトリウム、カリウム等が挙げられる。
上記アルカリ金属カルボン酸塩を構成するカルボン酸としては、例えば酢酸、プロピオン酸、アクリル酸、オクチル酸、イソオクチル酸、ノナン酸、デカン酸、ラウリン酸、ミリスチン酸、パルミチン酸、ステアリン酸、オレイン酸、リシノール酸、１２−ヒドロキシステアリン酸、ベヘン酸、モンタン酸、メリシン酸、β−ドデシルメルカプト酢酸、β−ドデシルメルカプトプロピオン酸、β−Ｎ−ラウリルアミノプロピオン酸、β−Ｎ−メチル−ラウロイルアミノプロピオン酸等の脂肪族モノカルボン酸、マロン酸、コハク酸、アジピン酸、マレイン酸、アゼライン酸、セバシン酸、ドデカンジ酸、クエン酸、ブタントリカルボン酸、ブタンテトラカルボン酸等の脂肪族多価カルボン酸、ナフテン酸、シクロペンタンカルボン酸、１−メチルシクロペンタンカルボン酸、２−メチルシクロペンタンカルボン酸、シクロペンテンカルボン酸、シクロヘキサンカルボン酸、１−メチルシクロヘキサンカルボン酸、４−メチルシクロヘキサンカルボン酸、３，５−ジメチルシクロヘキサンカルボン酸、４−ブチルシクロヘキサンカルボン酸、４−オクチルシクロヘキサンカルボン酸、シクロヘキセンカルボン酸、４−シクロヘキセン−１，２−ジカルボン酸等の脂環式モノ又はポリカルボン酸、安息香酸、トルイル酸、キシリル酸、エチル安息香酸、４−ｔ−ブチル安息香酸、サリチル酸、フタル酸、トリメリット酸、ピロメリット酸等の芳香族モノ又はポリカルボン酸等が挙げられる。
上記アルカリ金属β−ジケトナートを構成するβ−ジケトン化合物としては、例えば、アセチルアセトン、ピバロイルアセトン、パルミトイルアセトン、ベンゾイルアセトン、ピバロイルベンゾイルアセトン、ジベンゾイルメタン等が挙げられる。
また、上記アルカリ金属β−ケト酢酸エステル塩を構成するβ−ケト酢酸エステルとしては、例えば、アセト酢酸エチル、アセト酢酸オクチル、アセト酢酸ラウリル、アセト酢酸ステアリル、ベンゾイル酢酸エチル、ベンゾイル酢酸ラウリル等が挙げられる。  該有機アルカリ金属塩の成分であるアルカリ金属カルボン酸塩、アルカリ金属β−ジケトナート又はアルカリ金属β−ケト酢酸エステル塩は、各々上記アルカリ金属とカルボン酸、β−ジケトン化合物又はβ−ケト酢酸エステルとの塩であり、従来周知の方法で製造することができる。また、これら各アルカリ金属塩化合物の中でも、アルカリ金属の脂肪族モノカルボン酸塩、特に、リチウムの脂肪族カルボン酸塩が好ましく、とりわけ炭素数８〜２０の脂肪族モノカルボン酸塩が好ましい。
この様な造核剤（ｂ）としては、有機アルカリ金属塩との混合物からなる複合型造核剤として市販されているものを用いることができる。具体的には、（株）ＡＤＥＫＡ製商品名：アデカスタブＮＡ−２１を挙げることができる。
【００４７】
選択的に用いられる造核剤（ｂ）の含有量は、プロピレン系重合体（Ａ）とスチレン・共役ジエンブロック共重合体の水素添加物（Ｂ）からなるプロピレン系樹脂１００重量部に対して、０．０１〜０．３重量部の範囲が好ましく、０．０１〜０．２重量部の範囲がより好ましい。０．０１重量部以上であれば十分な効果が得られ、０．３重量部以下である範囲は、費用対効果（コスト・パフォーマンス）の点から有利である。
【００４８】
選択的に用いられる造核剤（ｃ）は、式（３）で表される造核剤である。
【００４９】
【化６】
2018134121.tif 000007
【００５０】
（式中、Ｒ１、Ｒ２及びＲ３は、互いに独立して、未置換の又は置換された炭化水素基である。）
【００５１】
この未置換の又は置換された炭化水素基を有する化合物とは、具体的に下記に示す各種化合物が例示される。本発明に用いられる造核剤は、基本的には上記式（３）の化合物の形態を有すれば適正に達成できる性能を有する。未置換の又は置換された炭化水素基を有する各種化合物は、本発明に用いられる式（３）で表される化合物を合成する際にいかなる反応成分を選定するかによるものであり、式（３）の化合物の反応収率に若干影響するが、造核剤（ｃ）としては同等に作用するものであり、以下のものが具体的に例示できる。
Ｒ１、Ｒ２及びＲ３の少なくとも１つが、枝分かれした炭素原子数３〜２０のアルキル、又は、未置換の又は１つ以上の炭素原子数１〜２０のアルキルによって置換された炭素原子数３〜１２のシクロアルキルで表わされる式（３）の化合物が好ましい。
【００５２】
また、Ｒ１、Ｒ２及びＲ３が、互いに独立して、未置換又は１つ以上の１−メチルエチル、２−メチルプロピル、１−メチルプロピル、第三ブチル、１−メチルブチル、２−メチルブチル、３−メチルブチル、１，１−ジメチルプロピル、１−エチルプロピル、第三ブチルメチル、シクロプロピル、３−メチルシクロプロピル、２，２，３，３−テトラメチルシクロプロピル、シクロペンチル、シクロペンチルメチル、２−シクロペンチルエチル、シクロヘキシル、シクロヘキシルメチル、２−シクロヘキシルエチル、４−第三ブチルシクロヘキシル、（４−メチルシクロヘキシル）メチル、下記式（３−１）〜（３−３）で示される環状炭化水素基、α−シクロヘキシルベンジル、３−メチルベンジル、３，４−ジメトキシベンジル、４−ビフェニルメチル、２−ナフチルメチル、ｍ−トリル、ｍ−メトキシフェニル、ｐ−トリル、４−エチルフェニル、４−イソプロピルフェニル、４−第三ブチルフェニル、２，３−ジメチルフェニル、２，６−ジメチルフェニル、２，４−ジメチルフェニル、３，４−ジメチルフェニル、３，５−ジメチルフェニル、３，５−ジ−第三ブチルフェニル、２，４，６−トリメチルフェニル又は３，５−ジ−第三ブチル−４−ヒドロキシフェニルで表わされる式（３）の化合物がより好ましい。
【００５３】
【化７−１】
2018134121.tif 000008
【００５４】
【化７−２】
2018134121.tif 000009
【００５５】
【化７−３】
2018134121.tif 000010
【００５６】
具体的には、式（３）で示される化合物として、１，３，５−トリス［２，２−ジメチルプロピオニルアミノ］ベンゼン、１，３，５−トリス［シクロヘキシルカルボニルアミノ］ベンゼン、１，３，５−トリス［４−メチルベンゾイルアミノ］ベンゼン、１，３，５−トリス［３，４−ジメチルベンゾイルアミノ］ベンゼン、１，３，５−トリス［３，５−ジメチルベンゾイルアミノ］ベンゼン、１，３，５−トリス［シクロペンタンカルボニルアミノ］ベンゼン、１，３，５−トリス［１−アダマンタンカルボニルアミノ］ベンゼン、１，３，５−トリス［２−メチルプロピオニルアミノ］ベンゼン、１，３，５−トリス［３，３−ジメチルブチリルアミノ］ベンゼン、１，３，５−トリス［２−エチルブチリルアミノ］ベンゼン、１，３，５−トリス［２，２−ジメチルブチリルアミノ］ベンゼン、１，３，５−トリス［２−シクロヘキシル−アセチルアミノ］ベンゼン、１，３，５−トリス［３−シクロヘキシル−プロピオニルアミノ］ベンゼン、１，３，５−トリス［４−シクロヘキシル−ブチリルアミノ］ベンゼン、１，３，５−トリス［５−シクロヘキシル−バレロイルアミノ］ベンゼン、１−イソブチリルアミノ−３，５−ビス［ピバロイルアミノ］ベンゼン、２，２−ジメチルブチリルアミノ−３，５−ビス［ピバロイルアミノ］ベンゼン、３，３−ジメチルブチリルアミノ−３，５−ビス［ピバロイルアミノ］ベンゼン、１，３−ビス［イソブチリルアミノ］−５−ピバロイルアミノベンゼン、１，３−ビス［イソブチリルアミノ］−５−（２，２−ジメチル−ブチリル）アミノベンゼン、１，３−ビス［イソブチリルアミノ］−５−（３，３−ジメチル−ブチリル）アミノベンゼン、１，３−ビス［２，２−ジメチルブチリルアミノ］−５−ピバロイルアミノベンゼン、１，３−ビス［２，２−ジメチルブチリルアミノ］−５−イソブチリルアミノベンゼン、１，３−ビス［２，２−ジメチルブチリルアミノ］−５−（３，３−ジメチルブチリル）−アミノベンゼン、１，３−ビス［３，３−ジメチルブチリルアミノ］−５−ピバロイルアミノ−ベンゼン、１，３−ビス［３，３−ジメチルブチリルアミノ］−５−イソブチリル−アミノベンゼン、１，３−ビス［３，３−ジメチルブチリルアミノ］−５−（２，２−ジメチル−ブチリルアミノ）アミノベンゼン又は１，３，５−トリス［３−（トリメチルシリル）プロピオニルアミノ］ベンゼンを挙げることができる。
【００５７】
このような化合物は、例えば、特表２００６−５１８４０２号公報に記載の方法等によって製造することができる。
これらのうち、Ｒ１、Ｒ２及びＲ３が、同一の基である式（３）の化合物が好ましい。なかでも、Ｒ１、Ｒ２及びＲ３が第三ブチルで表わされる式（３）の化合物、すなわち、１，３，５−トリス［２，２−ジメチルプロピオニルアミノ］ベンゼンが特に好ましい。
この様な造核剤（ｃ）としては、市販のものを用いることができる。具体的には、ＢＡＳＦジャパン（株）製商品名：イルガクリアＸＴ−３８６を挙げることができる。
選択的に用いられる造核剤（ｃ）の含有量は、プロピレン系重合体（Ａ）とスチレン・共役ジエンブロック共重合体の水素添加物（Ｂ）からなるプロピレン系樹脂１００重量部に対して、０．００５〜０．０３重量部の範囲が好ましく、０．０１〜０．０２重量部の範囲がより好ましい。０．００５重量部以上であれば十分な効果が得られ、０．０３重量部以下である範囲は、費用対効果（コスト・パフォーマンス）の点から有利である。
【００５８】
本発明の医療用プロピレン系樹脂組成物には、造核剤（ａ）〜（ｃ）以外に、他の造核剤として、ソルビトール系造核剤、ノニトール系造核剤及びタルクなど既知の造核剤を本発明の効果を大きく阻害しない範囲で含有させることができる。
ソルビトール系造核剤の具体例としては、例えば、１・３，２・４−ジベンジリデンソルビトール、１・３−ベンジリデン−２・４−ｐ−メチルベンジリデンソルビトール、１・３−ベンジリデン−２・４−ｐ−エチルベンジリデンソルビトール、１・３−ｐ−メチルベンジリデン−２・４−ベンジリデンソルビトール、１・３−ｐ−エチルベンジリデン−２・４−ベンジリデンソルビトール、１・３−ｐ−メチルベンジリデン−２・４−ｐ−エチルベンジリデンソルビトール、１・３−ｐ−エチルベンジリデン−２・４−ｐ−メチルベンジリデンソルビトール、１・３，２・４−ビス（ｐ−メチルベンジリデン）ソルビトール、１・３，２・４−ビス（ｐ−エチルベンジリデン）ソルビトール、１・３，２・４−ビス（ｐ−ｎ−プロピルベンジリデン）ソルビトール、１・３，２・４−ビス（ｐ−ｉ−プロピルベンジリデンソルビトール、１・３，２・４−ビス（ｐ−ｎ−ブチルベンジリデン）ソルビトール、１・３，２・４−ビス（ｐ−ｓ−ブチルベンジリデン）ソルビトール、１・３，２・４−ビス（ｐ−ｔ−ブチルベンジリデン）ソルビトール、１・３−（２，４−ジメチルベンジリデン）−２・４−ベンジリデンソルビトール、１・３−ベンジリデン−２・４−（２，４−ジメチルベンジリデン）ソルビトール、１・３，２・４−ビス（２，４−ジメチルベンジリデン）ソルビトール、１・３，２・４−ビス（３，４−ジメチルベンジリデン）ソルビトール、１・３，２・４−ビス（ｐ−メトキシベンジリデン）ソルビトール、１・３，２・４−ビス（ｐ−エトキシベンジリデン）ソルビトール、１・３−ベンジリデン−２・４−ｐ−クロルベンジリデンソルビトール、１・３−ｐ−クロルベンジリデン−２・４−ベンジリデンソルビトール、１・３−ｐ−クロルベンジリデン−２・４−ｐ−メチルべンジリデンソルビトール、１・３−ｐ−クロルベンジリデン−２・４−ｐ−エチルベンジリデンソルビトール、１・３−ｐ−メチルベンジリデン−２・４−ｐ−クロルベンジリデンソルビトール、１・３−ｐ−エチルベンジリデン−２・４−ｐ−クロルベンジリデンソルビトール、１・３，２・４−ビス（ｐ−クロルベンジリデン）ソルビトールなどを挙げることができる。これらは、２種以上の混合物として用いてもよい。ノニトール系造核剤の具体例としては、１，２，３−トリデオキシ−４，６：５，７−ビス−Ｏ−［（４−プロピルフェニル）メチレン］−ノニトールを挙げることができる。
【００５９】
３．中和剤
本発明の医療用プロピレン系樹脂組成物においては、中和剤を含有することが望ましい。中和剤の具体例としては、ステアリン酸カルシウム、ステアリン酸亜鉛、ステアリン酸マグネシウムなどの金属脂肪酸塩、ハイドロタルサイト（商品名：ＤＨＴ−４Ａ、協和化学工業（株）製の下記式（４）で表されるマグネシウムアルミニウム複合水酸化物塩）、ミズカラック（商品名、水澤化学工業（株）製の下記式（５）で表されるリチウムアルミニウム複合水酸化物塩）などが挙げられる。特に、プレフィルドシリンジ、キット製剤、輸液バッグなど長期接液する部材として用いる場合には、接触する液体に溶出し
ないハイドロタルサイトやミズカラックが有利である。
【００６０】
Ｍｇ１−ｘＡｌｘ（ＯＨ）２（ＣＯ３）ｘ／２・ｍＨ２Ｏ    …（４）
［式中、ｘは、０＜ｘ≦０．５であり、ｍは３以下の数である。］
【００６１】
［Ａｌ２Ｌｉ（ＯＨ）６］ｎＸ・ｍＨ２Ｏ    …（５）
［式中、Ｘは、無機又は有機のアニオンであり、ｎはアニオン（Ｘ）の価数であり、ｍは３以下である。］
【００６２】
本発明の医療用プロピレン系樹脂組成物に選択的に用いられる中和剤の含有量は、プロピレン系重合体（Ａ）とスチレン・共役ジエンブロック共重合体の水素添加物（Ｂ）からなるプロピレン系樹脂１００重量部に対して、０．００５〜０．２重量部の範囲が好ましく、０．０１〜０．０５重量部の範囲がより好ましい。
【００６３】
４．滑剤
本発明の医療用プロピレン系樹脂組成物においては、滑剤を含有することができる。滑剤としては、既知の滑剤が挙げられるが、ステアリン酸ブチルやシリコーンオイルが好ましく、特にシリコーンオイルが好ましい。
具体的なシリコーンオイルとしては、ジメチルポリシロキサン、メチルフェニルポリシロキサン、メチルヒドロジエンポリシロキサン、α−ωビス（３−ヒドロキシプロピル）ポリジメチルシロキサン、ポリオキシアルキレン（Ｃ２〜Ｃ４）ジメチルポリシロキサン、ポリオルガノ（Ｃ１〜Ｃ２のアルキル及び／又はフェニル）シロキサンとポリアルキレン（Ｃ２〜Ｃ３）グリコールの縮合物などが挙げられる。この中でもジメチルポリシロキサンとメチルフェニルポリシロキサンが好ましい。該滑剤は単独、又は複数用いても構わない。
ジメチルポリシロキサンなどのシリコーンを添加した場合、成形時に発生する傷を防止するだけでなく、シリンダー内やホットランナー内で発生する焼けを防止することができる。
【００６４】
本発明の医療用プロピレン系樹脂組成物に選択的に用いられる滑剤の含有量は、プロピレン系重合体（Ａ）とスチレン・共役ジエンブロック共重合体の水素添加物（Ｂ）からなるプロピレン系樹脂１００重量部に対して、０．００１〜０．５重量部が好ましく、０．０１〜０．１５重量部がより好ましく、０．０３〜０．１重量部が特に好ましい。０．００１重量部以上であれば十分な効果が期待でき、０．５重量部以下である範囲は、費用対効果（コスト・パフォーマンス）の点から有利である。
【００６５】
５．その他の添加剤
本発明の医療用プロピレン系樹脂組成物においては、上述した成分に加えて、本発明の効果を大きく阻害しない範囲で、プロピレン系重合体の安定剤などとして使用されている各種酸化防止剤、光安定剤等の添加剤を含有することができる。
【００６６】
具体的には、酸化防止剤としては、ビス（２，６−ジ−ｔ−ブチル−４−メチルフェニル）ペンタエリスリトール−ジ−フォスファイト、ジ−ステアリル−ペンタエリスリトール−ジ−フォスファイト、ビス（２，４−ジ−ｔ−ブチルフェニル）ペンタエリスリトール−ジ−フォスファイト、トリス（２，４−ジ−ｔ−ブチルフェニル）フォスファイト、テトラキス（２，４−ジ−ｔ−ブチルフェニル）−４，４’−ビフェニレン−ジ−フォスフォナイト、テトラキス（２，４−ジ−ｔ−ブチル−５−メチルフェニル）−４，４’−ビフェニレン−ジ−フォスフォナイト等のリン系酸化防止剤、２，６−ジ−ｔ−ブチル−ｐ−クレゾール、テトラキス［メチレン（３，５−ジ−ｔ−ブチル−４−ヒドロキシヒドロシンナメート）］メタン、１，３，５−トリメチル−２，４，６−トリス（３，５−ジ−ｔ−ブチル−４−ヒドロキシベンジル）ベンゼン、トリス（３，５−ジ−ｔ−ブチル−４−ヒドロキシベンジル）イソシアヌレート等のフェノール系酸化防止剤、ジ−ステアリル−β，β’−チオ−ジ−プロピオネート、ジ−ミリスチル−β，β’−チオ−ジ−プロピオネート、ジ−ラウリル−β，β’−チオ−ジ−プロピオネート等のチオ系酸化防止剤等が挙げられる。
【００６７】
光安定剤としては、ｎ−ヘキサデシル−３，５−ジ−ｔ−ブチル−４−ヒドロキシベンゾエート、２，４−ジ−ｔ−ブチルフェニル−３’，５’−ジ−ｔ−ブチル−４’−ヒドロキシベンゾエート、ビス（２，２，６，６−テトラメチル−４−ピぺリジル）セバケート、コハク酸ジメチル−２−（４−ヒドロキシ−２，２，６，６−テトラメチル−１−ピペリジル）エタノール縮合物、ポリ｛［６−〔（１，１，３，３−テトラメチルブチル）アミノ〕−１，３，５−トリアジン−２，４ジイル］〔（２，２，６，６−テトラメチル−４−ピペリジル）イミノ〕ヘキサメチレン〔（２，２，６，６−テトラメチル−４−ピペリジル）イミノ〕｝、Ｎ，Ｎ’−ビス（３−アミノプロピル）エチレンジアミン−２，４−ビス〔Ｎ−ブチル−Ｎ−（１，２，２，６，６−ペンタメチル−４−ピペリジル）アミノ〕−６−クロロ−１，３，５−トリアジン縮合物等の光安定剤を挙げることができる。
【００６８】
さらに、放射線滅菌処理で変色がなく耐ＮＯｘガス変色性が良好な下記式（６）や下記式（７）で表されるアミン系酸化防止剤、５，７−ジ−ｔ−ブチル−３−（３，４−ジ−メチル−フェニル）−３Ｈ−ベンゾフラン−２−ワン等のラクトン系酸化防止剤、下記式（８）等のビタミンＥ系酸化防止剤を挙げることができる。
【００６９】
【化８】
2018134121.tif 000011
【００７０】
【化９】
2018134121.tif 000012
【００７１】
【化１０】
2018134121.tif 000013
【００７２】
さらに、その他に、帯電防止剤、スリップ剤、脂肪酸金属塩等の分散剤、染料、顔料、プロピレン系重合体（Ａ）以外のプロピレン系重合体、ポリエチレン、オレフィン系エラストマー等を本発明の目的を損なわない範囲で含有する
ことができる。
【００７３】
［２］医療用プロピレン系樹脂組成物の製造方法
本発明の医療用プロピレン系樹脂組成物は、プロピレン系重合体（Ａ）とスチレン・共役ジエンブロック共重合体の水素添加物（Ｂ）からなるプロピレン系樹脂と造核剤、好ましくは選択的に用いられる造核剤（ａ）〜（ｃ）からなる群から選択される少なくとも１種の造核剤、及び、必要に応じて他の添加剤とを、ヘンシェルミキサー（商品名）、スーパーミキサー、リボンブレンダー等に投入して混合した後、通常の単軸押出機、二軸押出機、バンバリーミキサー、プラベンダー、ロール等で１９０〜２６０℃の温度範囲で溶融混練することにより得ることができる。
【００７４】
［３］医療用成形品
本発明の医療用成形品は、上記の医療用プロピレン系樹脂組成物を、公知の方法である射出成形法、押出成形法、ブロー成形法など各種成形法によって成形することにより得られるが、寸法精度が高く複雑な形状を作りやすい射出成形法が望ましい。
また、本発明の医療用成形品は、キット製剤として有用であり、薬剤液を充填してなる注射筒及び保存容器などに適しており、特に、プレフィルドシリンジに好適である。プレフィルドシリンジとは、薬液や薬剤があらかじめ充填されているシリンジ形状の製剤であり、１種類の液が充填されたシングルチャンバータイプのものと、２種の薬剤が充填されたダブルチャンバータイプがある。ほとんどのプレフィルドシリンジはシングルチャンバータイプであるが、ダブルチャンバータイプについては、粉末とその溶解液からなる液・粉タイプの製剤と２種類の液からなる液・液タイプの製剤がある。シングルチャンバータイプの内溶液の例としては、ヘパリン溶液などが挙げられる。
なお、本発明の医療用成形品は、高圧蒸気滅菌されるもので、一般的にオーバーキルと呼ばれる１２１℃で２０分の処理を基準とするが、好ましくは８０℃〜１４０℃、より好ましくは１００℃〜１４０℃、さらに好ましくは１００℃〜１３０℃の温度で、時間も数分から数時間という場合でも構わないが、好ましくは１分〜１０時間、より好ましくは５分〜３時間である。本発明は高圧蒸気滅菌（オートクレーブ滅菌）処理に対して有効である。
【実施例】
【００７５】
以下、実施例により、本発明をさらに詳細に説明するが、本発明は、これらの記載により何ら限定されるものではない。なお、各実施例及び比較例において、用いた物性測定は以下の方法で行い、プロピレン系重合体（Ａ）、スチレン・共役ジエンブロック共重合体の水素添加物（Ｂ）、造核剤及び他の添加剤（中和剤、酸化防止剤、光安定剤）としては以下のものを使用した。
【００７６】
１．物性測定方法
（１）ＭＦＲ：ＪＩＳ  Ｋ７２１０に準じて加熱温度２３０℃、２．１６ｋｇ荷重（２１．２Ｎ）にて測定した。
【００７７】
（２）ヘイズ値：厚さ１ｍｍのシート片を用いて、オートクレーブ滅菌（ＡＣ滅菌、高圧蒸気滅菌）をアルプ（株）製レトルト高圧蒸気殺菌・冷却装置ＲＫＺ−３０Ｌ型を用い、１２１℃で２０分間の滅菌処理を行い、滅菌処理の１週間後にＪＩＳ  Ｋ７１３６に準拠して測定した。
【００７８】
（３）第１６改正  日本薬局方試験：７．０２  プラスチック製薬品容器試験法の２．１  ポリエチレン製又はポリプロピレン製水性注射剤容器の項の試験法に従って、透明性、重金属、鉛、カドミウム、強熱残分、泡立ち、ｐＨ、過マンガン酸カリウム還元性物質、紫外吸収スペクトル、蒸発残留分を測定した。但し、試料調製は、０．５ミリ厚シートで表面積１２００ｃｍ２に相当する重量のペレットを秤量し、２２０℃でプレスしてシート片として、長さ約５センチ、幅約０．５センチの大きさに細断し、蒸留水で洗った後、室温で乾燥した。これを内容積約３００ｍｌの硬質ガラス製容器に入れ、蒸留水２００ｍｌを正確に加え、適当な栓で密封した後、高圧蒸気滅菌器を用いて１２１℃で１時間加熱した後、室温になるまで放置し、この内溶液を試験液とし、別に蒸留水につき、同様の方法で空試験液を調製した。
【００７９】
（４）曲げ弾性率：ＪＩＳ  Ｋ７２０３の「硬質プラスチックの曲げ試験方法」に準拠して２３℃で測定した。
【００８０】
（５）シャルピー衝撃強度：ＪＩＳ  Ｋ７１１１に準拠して０℃で測定した。
【００８１】
（６）荷重たわみ温度（０．４５ＭＰａ）：ＪＩＳ  Ｋ７１９１に準拠して測定した。
【００８２】
２．使用材料
（１）プロピレン系重合体（Ａ）
（ｉ）プロピレン単独重合体（ＨＰＰ）：ノバテックＭＡ３ＵＱ（商品名、日本ポリプロ（株）製）、触媒：チーグラー触媒、ＭＦＲ：１７ｇ／１０分、アイソタクチックペンタッド分率０．９８（１３Ｃ−ＮＭＲによる測定）
【００８３】
（２）スチレン・共役ジエンブロック共重合体の水素添加物（Ｂ）
（ｉ）タフテックＨ１０６２Ｗ（商品名、旭化成ケミカルズ（株）製）、スチレン含有量：１８ｗｔ％、ブタジエンユニットの水素添加率が９０モル％以上、密度：０．８９ｇ／ｃｍ３、ＭＦＲ：４．５ｇ／１０分
（ｉｉ）クレイトン  Ｇ１６４５Ｍ（商品名、クレイトンポリマー社製）、スチレン含有量：１１．５〜１３．５ｗｔ％、ブタジエンユニットの水素添加率が９０モル％以上、密度：０．８９ｇ／ｃｍ３、ＭＦＲ：２〜４．５ｇ／１０分
（ｉｉｉ）タフテックＨ１２２１Ｗ（商品名、旭化成ケミカルズ（株）製）、スチレン含有量：１２ｗｔ％、ブタジエンユニットの水素添加率が９０モル％以上、密度：０．８９ｇ／ｃｍ３、ＭＦＲ：４．５ｇ／１０分
（ｉｖ）ハイブラー７３３１Ｆ（商品名、（株）クラレ製）、スチレン含有量：１２ｗｔ％、ブタジエンユニットの水素添加率が９０モル％以上、密度：０．８９ｇ／ｃｍ３、ＭＦＲ：２ｇ／１０分
【００８４】
（３）エチレン−αオレフィンランダム系エラストマー
（ｉ）カーネルＫＭ２６２（商品名、日本ポリエチレン（株）製）、ＭＦＲ：４ｇ／１０分、密度：０．８９８ｇ／ｃｍ３、メタロセン系超低密度ポリエチレン
（４）プロピレン−エチレンブロック共重合体
（ｉ）特許文献４の製造例１を参考に製造したプロピレン−エチレンブロック共重合体（ＰＰ−１）、触媒：チーグラー触媒、ＭＦＲ：３８．９ｇ／１０ｍｉｎ、エチレン含有量：５．０ｗｔ％、１段目のＭＦＲ：７２ｇ／１０ｍｉｎ、１段目のエチレン含有量：２．５ｗｔ％、１段目の成分量７２ｗｔ％、２段目のＭＦＲ：８ｇ／１０ｍｉｎ、２段目のエチレン含有量：１１．３ｗｔ％、２段目の成分量２８ｗｔ％
【００８５】
（５）造核剤
（ｉ）有機リン酸金属塩化合物系造核剤：アデカスタブＮＡ−１１（商品名、ＮＡ１１；（株）ＡＤＥＫＡ製）、ナトリウム−２，２’−メチレン−ビス（４，６−ジ−ｔ−ブチルフェニル）フォスフェート（式（１）で表される化合物（Ｒ１が水素、Ｒ２及びＲ３がｔｅｒｔ−ブチル、Ｍがナトリウムである。）：造核剤（ａ）に相当
（ｉｉ）芳香族燐酸エステル系造核剤：アデカスタブＮＡ２１（商品名、ＮＡ２１；（株）ＡＤＥＫＡ製）、ヒドロキシアルミニウムビス（２，４，８，１０−テトラ−トランス−ブチル−６−ヒドロキシ−１２−ジベンゾ［ｄ，ｇ］［１．３．２］ジオキサフォスフォシン−６−オキサイド（式（２）で表される化合物（Ｒ１が水素、Ｒ２及びＲ３がｔｅｒｔ−ブチル、Ｍがアルミニウム、Ｘが水酸基である。）：造核剤（ｂ）に相当）を主成分とした混合物からなる複合型造核剤
（ｉｉｉ）トリアミノベンゼン誘導体系造核剤：イルガクリア  ＸＴ３８６（商品名、ＸＴ３８６；ＢＡＳＦジャパン（株）製）、１，３，５−トリス［２，２−ジメチルプロピオニルアミノ］ベンゼン（式（３）で表される化合物（Ｒ１、Ｒ２及びＲ３が第三ブチル基である。））：造核剤（ｃ）に相当
（６）中和剤
（ｉ）ハイドロタルサイト：ＤＨＴ−４Ａ（商品名、ＤＨＴ４Ａ：協和化学工業（株）製）
（７）酸化防止剤
（ｉ）リン系酸化防止剤：イルガフォス１６８（商品名、ＩＦ１６８；ＢＡＳＦジャパン（株）製）、トリス（２，４−ジ−ｔｅｒｔ−ブチルフェノール）フォスファイト
（８）光安定剤
（ｉ）ヒンダードアミン系光安定剤：ＴＩＮＵＶＩＮ６２２ＬＤ（商品名、ＴＮＶ６２２；ＢＡＳＦジャパン（株）製）、琥珀酸ジメチル２−（４−ヒドロキシ−２、２，６，６−テトラメチルピペリジン）エタノール縮合物
【００８６】
（実施例１〜１３、比較例１〜３）
プロピレン系重合体（Ａ）、スチレン・共役ジエンブロック共重合体の水素添加物（Ｂ）、造核剤及び他の添加剤（酸化防止剤、中和剤など）を表１に記載の含有割合（重量部）で準備し、スーパーミキサーでドライブレンドした後、３５ｍｍ径の２軸押出機を用いて溶融混練した。ダイ出口部温度２３０℃でダイから押し出しペレット化した。得られたペレットを射出成形機により、樹脂温度２３０℃、射出圧力６００ｋｇ／ｃｍ２（５８．８ＭＰａ）及び金型温度４０℃で射出成形し、試験片を作成した。得られた試験片を用い、物性を測定した。その結果を表１に示す。
【００８７】
【表１】
2018134121.tif 000014
【００８８】
表１より、実施例１〜１３は、プロピレン系重合体（Ａ）としてプロピレン単独重合体に、スチレン・共役ジエンブロック共重合体の水素添加物（Ｂ）及び造核剤を含有した本発明品で、耐熱性や剛性と耐衝撃性のバランス、ＡＣ滅菌後の透明性が優れ、かつ、日本薬局方に適合することが判る。一方、比較例１は、スチレン・共役ジエンブロック共重合体の水素添加物（Ｂ）を含有していないもので、耐熱性と剛性は優れるが、耐衝撃性が低いことがわかる。比較例２は、メタロセン系超低密度ポリエチレンを含有したものであるが、０℃シャルピー衝撃強度の向上は見られず、特にＡＣ滅菌後の透明性が実施例に比べ劣ることが判る。比較例３は、プロピレン−エチレンブロック共重合体を含有したものであるが、０℃シャルピー衝撃強度の向上は見られない。
【産業上の利用可能性】
【００８９】
本発明は、医療用プロピレン系樹脂組成物及びその成形品に関し、詳しくは医療用途向け薬剤、薬液保存容器のうち、特に、第１６改正  日本薬局方  ７．０２  プラスチック医薬品容器試験法  ２．プラスチック製水性注射剤容器の規格  ２．１ポリエチレン製又はポリプロピレン製水性注射剤容器の（４）重金属、（５）鉛、（６）カドミウム、（７）強熱残分、（８）溶出物の試験項目を満足し、かつ、耐熱性、剛性、耐衝撃性、射出成形性及びオートクレーブ滅菌後の透明性に優れるものであり、それを用いた本発明のキット製剤は、透明性が良好で第１６改正日本薬局方一般試験に合格する優れた成形品を得るのに非常に有用であることが判り、注射筒、医療用器具及び医療用容器として、薬剤液を充填してなる保存容器やプレフィルドシリンジのようなキット製剤に好適である。